УЛЬТРАВЫСОКОПРОЧНЫЕ СПЛАВЫ МЕДЬ-НИКЕЛЬ-ОЛОВО

1. Деформируемый спинодальный сплав медь-никель-олово с условным пределом текучести по меньшей мере 175 тысяч фунтов на кв. дюйм, получаемый способом, включающим:
выполнение этапа первой холодной обработки давлением сплава со степенью холодной деформации от 50% до 75% и
термическую обработку сплава при температуре от 740°F до 850°F в течение периода от 3 минут до 14 минут с получением сплава с условным пределом текучести по меньшей мере 175 тысяч фунтов на кв. дюйм.
2. Сплав по п. 1, при этом этап термической обработки выполняют при температуре от 740°F до 800°F.
3. Сплав по п. 1, при этом этап термической обработки выполняют путем пропускания сплава в форме полосы через печь со скоростью от 5 фут/мин до 20 фут/мин.
4. Сплав по п. 1, при этом сплав имеет условный предел текучести от 175 до 190 тысяч фунтов на кв. дюйм.
5. Сплав по п. 1, при этом сплав имеет предел прочности на разрыв по меньшей мере 180 тысяч фунтов на кв. дюйм.
6. Сплав по п. 1, при этом сплав имеет относительное удлинение при разрушении по меньшей мере 1%.
7. Сплав по п. 1, при этом сплав имеет модуль Юнга по меньшей мере 16 миллионов фунтов на кв. дюйм.
8. Сплав по п. 1, при этом сплав имеет условный предел текучести по меньшей мере 175 тысяч фунтов на кв. дюйм и предел прочности на разрыв по меньшей мере 180 тысяч фунтов на кв. дюйм.
9. Сплав по п. 1, при этом сплав медь-никель-олово содержит от 14,5 мас.% до 15,5 мас.% никеля и от 7,5 мас.% до 8,5 мас.% олова, остальное - медь.
10. Ультравысокопрочный деформируемый сплав медь-никель-олово, содержащий:
от примерно 14,5 мас.% до примерно 15,5 мас.% никеля;
от примерно 7,5 мас.% до примерно 8,5 мас.% олова; и
остаток - медь;
при этом сплав имеет условный предел текучести по меньшей мере 175 тысяч фунтов на кв. дюйм.
11. Сплав по п. 10, при этом сплав имеет условный предел текучести от 175 до 190 тысяч фунтов на кв. дюйм.
12. Сплав по п. 10, при этом сплав имеет предел прочности на разрыв по меньшей мере 180 тысяч фунтов на кв. дюйм.
13. Сплав по п. 10, при этом сплав имеет относительное удлинение при разрушении по меньшей мере 1%.
14. Сплав по п. 10, при этом сплав имеет модуль Юнга по меньшей мере 16 миллионов фунтов на кв. дюйм.
15. Сплав по п. 10, при этом получающийся в результате сплав достигает условного предела текучести по меньшей мере 175 тысяч фунтов на кв. дюйм и предела прочности на разрыв по меньшей мере 180 тысяч фунтов на кв. дюйм.